НОВАЯ ПОВЕРХНОСТЬ МЕТАЛЛИЧЕСКИХ ИМПЛАНТАТОВ НА ОСНОВЕ ТИТАНА, ПРЕДНАЗНАЧЕННЫХ ДЛЯ ВВЕДЕНИЯ В КОСТНУЮ ТКАНЬ

1. Поверхность металлического имплантата на основе титана, предназначенного для введения в костную ткань, отличающаяся тем, что она содержит, по существу, чистый оксид титана и имеет толщину 8-50 нм.
2. Поверхность по п.1, отличающаяся тем, что она имеет толщину 10-30 нм.
3. Поверхность по п.1, отличающаяся тем, что она имеет толщину 15 нм.
4. Имплантат на основе титана, предназначенный для введения в костную ткань, отличающийся тем, что он обладает поверхностью по пп.1-3.
5. Имплантат на основе титана по п.4, отличающийся тем, что он является зубным имплантатом.
6. Способ получения поверхности металлического имплантата на основе титана, предназначенного для введения в костную ткань, отличающийся тем, что он включает стадии:
(a) вдувание частиц оксида циркония под давлением на внешнюю зону имплантата;
(b) химическая обработка подвергнутого пескоструйной обработке внешней области имплантата с помощью кислотной композиции, содержащей серную и фтористоводородную кислоты; и
(c) термообработка подвергнутого пескоструйной обработке и химически обработанной внешней области имплантата путем нагрева в течение 15-120 мин при температуре 200-450°С.
7. Способ по п.6, отличающийся тем, что вдувание частиц оксида циркония на поверхность на стадии (а) осуществляют под давлением 2-10 атм.
8. Способ по п.7, отличающийся тем, что вдувание частиц оксида циркония на поверхность на стадии (а) осуществляют под давлением 6 атм.
9. Способ по п.8, отличающийся тем, что используемые на стадии (а) частицы оксида циркония имеют размер 25-500 мкм.
10. Способ по п.9, отличающийся тем, что используемые на стадии (а) частицы оксида циркония имеют размер 125 мкм.
11. Способ по п.6, отличающийся тем, что используемая на стадии (b) кислотная композиция содержит 15-50 об.% серной кислоты и 0,01-1 об.% фтористоводородной кислоты.
12. Способ по п.11, отличающийся тем, что используемая на стадии (b) кислотная композиция содержит 28,8 об.% серной кислоты и 0,024 об.% фтористоводородной кислоты.
13. Способ по п.6, отличающийся тем, что химическая обработка на стадии (b) проводится при температуре 50-110°С в течение 4-60 мин.
14. Способ по п.13, отличающийся тем, что химическая обработка на стадии (b) проводится при температуре 75°С в течение 12 мин.
15. Способ по п.6, отличающийся тем, что термообработку на стадии (с) проводят в течение 60 мин при температуре 285°С.